FR 2547601 A1 19841221 FR 8408856 A 19840606 FILE A PLUSIEURS COMPOSANTS ET SON PROCEDE DE FABRICATION Il est bien connu que, lors de la fabrication de filés constitués de deux composants ou plus, on considère comme nécessaire, pour des raisons de technologies de filage que les différents composants constituant le file aient une finesse identique ou approximativement identique et que leur longueur soit egalement identique ou approximativement identique. Dans des cas oU il est important gutun des composants ait une influence déterminante pour l'obtention de l'aspect extérieur du filé ou bien des propriétés du filé, l'objectif recherche ne peut être atteint que lorsque la proportion de mélange des composants sélectionnés du filé s'élève à environ 70%. Il est également bien connu que, dans la littérature spécialisée, on considère un filé comme un filé à plusieurs composants lorsque chaque composant intervient pour au moins 16% du total. Cette considération a la meme signification dans l'industrie de la laine, dans l'industrie du coton et dans l'industrie des fibres, ainsi que dans toutes les branches industrielles qui produisent des fils formés de composants chimiques. La caractéristique commune des filés connus à plusieurs composants consiste en ce que, dans chaque section du fil et sur sa longueur, les composants sont répartis de façon aléatoire, auquel cas la proportion pondérale des composants correspond essentiellement aux conditions initiales de mélange. Le caractère d'un filé est toujours déterminé par ce que l'on appelle les composants prédominants. L'invention concerne un filé à plusieurs composants dans lequel une proportion de 60 à 70% pour obtenir un effet prédominant n'est en aucune manière indispensable car, conformément à l'invention, le même effet peut être obtenu par une sélection appropriée de la finesse relative -et éventuellement de la longueur- des composants. L'invention est basée sur la connaissance que, lors de la fabrication de filés constitués de deux composants ou plus, la position des différents composants du file est modifiée intentionnellement pendant les différents processus de filage-mélange, de relâchement, d'expansion, de nettoyage, de cardage, d'allongement, de filage, de moulinage, etc., dans le cas où la finesse, et éventuellement la longueur des composants du filé, presente des différences considérables. Lors d'essais, on a établi que les composants grossiers du file sont toujours situes sur la surface extérieure du corps de fil et que leur proportion sur la surface extérieure du fil est toujours supérieure à la proportion initiale de mélange. Le déplacement des composants grossiers du filé pendant les différents processus de filage se produit alors à un degré plus important lorsque la proportion entre les finesses des composants grossiers et des composants fins du file est au moins égale ou supérieure à 2/1. La grandeur de l'écart de finesse et de longueur peut atteindrez en fonction de la technologie de filage et des machines utilisées, une finesse et une longueur qui ne conviennent déjà plus pour le filage de tels composants. Les caractéristiques essentielles du filé à plusieurs composants conforme à l'invention, constitue de fibres naturelles, artificielles ou synthétiques ou également de leurs mélange, consistent notamment en ce qu au moins un des composants constituant le filé possède -par comparaison aux autres composants- une finesse plus faible et le cas échéant une longueur plus courte et que la proportion quantitative des composants grossiers et des composants courts du filé est plus grande sur la surface extérieur du corps de filé que dans les autres parties du corps de filé. Le filé à plusieurs composants conforme à l'invention peut être constitué de composants naturels, artificiels ou synthétiques, ce qui suppose essentiellement que la finesse des composants formant le file soit choisie de telle sorte que le rapport entre les finesses des composants grossiers et des composants fins du filé soit au moins égal à 2/1. Dans un filé conforme à llinventions les composants grossiers du filé sont placés principalement sur la surface extérieure du corps de filé, de sorte que ces composants -lorsqu'ils sont utilisés dans une proportion pondérale appropriée par rapport aux autres composantsjouent le rôle des composants dominants du filé. Dans le cas du file conforme à l'invention, il est possible d'obtenir en ce qui concerne l'aspect extérieur, en incorporant au melange de 25 à 50% de composants grossiers, le même effet que celui qu'aurait le filé s'il était constitué seulement des composants grossiers. Parmi les matières fibreuses secondaires ou de second choix et évidemment parmi les déchets fibreux non filables (lin, chanvre, jute, etc.), on pourrait obtenir par désagrégation mécanique, par affinage des fibres ainsi que par nettoyage, ce que l'on appelle des fibres en filasse désagrégées et utilisables dans le filé conforme à l'invention comme composants grossiers de ce filé.La désagrégation mécanique, l'affinage et le nettoyage pour Tes fibres de filasse courantes sont effectués d'une manière connue comme suit: la masse de matières fibreuses se trouvant dans une condition agglomérée est soumise à l'action d'un tambour rigide, pourvu d'un revêtement en acier et de dents de déchirement ou de sciage: les dents, rapprochées et profilées en correspondance, s'accrochent dans la masse de fibres, la désagrègent et affinent les fibres se trouvant dans la matière fibreuse; dans les zones affaiblies des fibres, celles-ci se déchirent sous T'action des forces exercées et elles sont raccourcies; par l'affinage des fibres et par le raccourcissement (désagrégation), des impuretés telles que des petites particules de déchets sont séparées et éliminées.Par ce processus de désagrégation et d'affinage exclusivement mécanique, on peut obtenir une matière fibreuse comportant~des fibres d'une longueur comprise entre 3 et 20 mm et d'une finesse comprise entre 7 et 20 dtex. Grâce à l'invention, il est possible d'utiliser des déchets, partiellement ou essentiellement non filables, de fibres de filasse provenant d'industries de traitement, sous la forme de matières secondaires, d'une manière économique et en satisfaisant a des conditions esthétiques et techniques. De cette manière, on peut utiliser comme composants grossiers, et le cas échéant courts, des dechets désagrégés provenant de filatures de lin, des déchets de cardage, des chutes de machines de traitement d'étoupe, de la filasse, de l'étoupe tamisée avec des particules de raclage et analogue. Les composants grossiers, le cas échéant courts, du filé conforme à l'invention peuvent être formés de lin désagrégé, de chute de fibres de filasse ou bien de fibres de filasse secondaires, et notamment avec une longueur de 3 a 20 mm et d'une finesse de 7 à 20 dtex. L'invention concerne également le procédé de fabrication d'un filé à plusieurs composants. La caractéristique essentielle du procédé consiste notamment en ce que l'on utilise un mélange de fibres dans lequel au moins les composants fibreux utilisés -par comparaison aux autres composants du filé- possèdent une finesse plus petite et une longueur plus courte et où le rapport entre les finesses des composants fibreux grossiers et des composants fibreux fins est au moins égal à 2/1. Dans le cas où, dans le cadre de l'invention, l'objectif consiste à fabriquer un filé dans lequel les composants grossiers, et le cas échéant courts, sont simultanément en dominance ou bien déterminent le caractere extérieur du filé, on doit régler leur proportion dans le mélange à une valeur comprise entre 25 et 50%. Lorsque la proportion des composants grossiers du fil--é dans le melange est réglée au maximum à 50%, on obtient un effet qui est comparable à celui que le filé aurait s'il etait constitué 100% de ces composants. Cet effet dépend évidemment des différences de finesses et de longueurs de fibres des diverses matières fibreuses. Dans le cadre de l'invention, on peut également opérer de manière à utiliser comme composants grossiers, et le cas echeant courts, du filé des déchets désagrégés provenant de l'industrie des fibres de filasse, de matériaux secondaires, des déchets provenant de machines de traitement d'étoupe et/ou des matières filables comme par exemple de l'étoupe ou de la bourre tamisée contenant des particules de raclures. Dans un mode avantageux de mise en oeuvre du procédé conforme à l'invention, on utilise comme composants grossiers du filé des déchets desagrégés provenant de l'industrie des fibres due filasse, une matière secondaire ayant une finesse de 7 à 20 dtex et une longueur de 3 à 20 mm. Au cours de la mise en oeuvre des composants de filé présentant des finesses differentes, et éventuellement des longueurs différentes, on doit toujours utiliser une technologie de filage qui corresponde par elle même aux prescriptions concernant le filage des composants plus fins. Ainsi, lorsque par exemple on utilise comme composants grossiers du filé des déchets désagrégés de lin et comme composants fin du file du coton de 30 a 38 mm de longueur, la mise en oeuvre est effectuee conformoment à la technologie de filage adoptée dans des filatures-de coton. Egalement pour l'invention, on adopte la regle généralement connue conformément à laquelle les consignes finales de reglage des machines sont déterminées pour la technologie de filage sur la base des résultats expérimentaux classiques obtenues pour de nouveaux mélanges. Sur la base d'expériences pratiques, on doit cependant accorder une attention particulière au fait que, dans la technologie de filage du coton, il faut utiliser pour l'étirage ce que l'on appelle des mécanismes d'étirage à courroie ou des mécanismes d'étirage à rames. Les filés a plusieurs composants réalisés conformément a l'inven tion ainsi que leur fabrication vont être expliqués de façon plus détaillée dans la suite à l'aide de quelques exemples: EXEMPLE 1 On a mélangé a du coton d'une finesse de 1,6 a 1,8 dtex et d'une longueur de 30 à 32 mm des fibres PA d'une finesse de 3,0 à 395 dtex et d'une longueur analogue à celle du coton, en proportion de 25. Le mélange a été filé par un procédé approprie de filage de coton (dispositif de filage à anneaux, dispositif de filage a turbines) dans une plage de finesse classique pour des fils étirés Le file obtenu de cette manière a presente un caractère s'écartant des fils en coton et, en ce qui concerne l'aspect extérieur et les propriétés (par exemple plus grande resistance à l'usure), il est plutôt caractéristique des fibres PA. EXEMPLE 2 On a mélangé à du coton d'une finesse de 1,6 à 1,7 dtex et d'une longueur de 32 à 38 mm, ou bien à des fibres synthétiques ayant les paramètres précités (PE, PAN) en proportion de 25 a 30%, des déchets désagrégés de lin d'une finesse de 8 à 10 dtex et d'une longueur moyenne d'au moins 15 à 18 mm. Le mélange a été transformé en un filé d'une finesse de 12 à 40 mm Nm en utilisant le procédé classique de filage du coton; l'aspect extérieur et la forme esthétique correspondent a ceux d'un fil formé de 100% de lin. EXEMPLE 3 De la laine hongroise d'une finesse de A/AA- 20-21 dtex et d'une longueur de 60 mm, a été mélangée à des fibres PAN colorées dans la masse, d'une finesse de 3,4 dtex et d'une longueur de 60 90 mm, en proportion de 25 à 30%. Le mélange a été transforme en utilisant le procédé classique utilisé dans des filatures de laine, sous forme d'un filé ayant la finesse d'un fil peigné. Le filé obtenu a produit un effet mixte car les fibres PAN colorées sont apparues, en correspondance à la proportion de melange, sur la surface exterieure du filé, à un degré analogue à celui qui aurait eté obtenu Si le filé avait été filé d'une manière traditionnelle et avait contenu de 60 à 70% de fibres PAN colorées. Un des grands avantages de l'invention consiste en ce qu'elle permet la fabrication de filés à plusieurs composants à orientation préférentielle, sans que l'on ait à utiliser des composants dominants en proportion de 60 à 70, comme cela est classique pour les mélanges traditionnels. Grâce à l'utilisation de l'invention, il est possible de produire un filé ayant tout aspect esthétique approprié ou bien toutes propriétés superficielles appropriées. Ainsi, par exemple, on peut produire un filé dans lequel l'aspect superficiel est determiné par un composant qui a une résistance mécanique plus faible car la resistance nécessaire et d'autres proprietes sont établies par les composants plus fins du filé. Le plus grand avantage de l'invention consiste en ce que l'on peut faire intervenir dans le mélange les matières premières secondaires et les déchets non utilisables jusqu'à maintenant dans des filatures. Ainsi, il est possible de mettre en oeuvre par exemple du lin de second choix et des déchets de lin en les mélangeant avec des composants plus fins pour former des files ayant le caractère du lin ou un caractère rustique. Grâce à l'invention, il est possible de se rapprocher de la productivité de ce que l'on appelle la technologie de filage des fils courts (industries du coton) également lors de la fabrication de filés de grande finesse possédant le caractère du lin et qui n'auraient pu être fabriqués par le passé qu'en utilisant des matières premières plus coûteuses et plus nobles et en opérant par ce que l'on appelle le procédé en voie humide. Le filé conforme à l'invention, contenant également des déchets de lin, peut, par suite de sa grande élasticité et de sa bonne aptitude a l'allongements être tissé sous forme d'un fil de chai ne a un brin et il peut être éventuellement également utilisé comme fil de liaison. A partir du file conforme à l'invention, on peut fabriquer les mêmes produits que ceux réalisables avec d'autres filés mixtes. La structure particulière et l'aspect superficiel du filé permettent de fabriquer des articles de mode. Bien entendu, la présente invention n'est pas limitée aus modes de réalisation décrits et représentes et elle est susceptible de nombreuses variantes accessibles a l'homme de l'art9 sans que l'on ne s'écarte de l'esprit de l'invention. REVENDICATIONS 1.- Filé a plusieurs composants formé de fibres naturelles ou artificielles, par exemple synthétiques, ou bien de leur mélange, carac terse en ce qu'au moins l'un des composants formant le filé présente par rapport aux autres composants du filé une plus faible finesse et, le cas échéant, une plus courte longueur de fibres, la proportion quantitative des composants plus grossiers, le cas échéant plus courts, du filé étant plus grande sur la surface exterieure du corps de filé qu'à l'intérieur de celui-ci. 2.- Filé selon la revendication 1, caractérisé en ce que le rapport entre les finesses des composants grossiers et des composants fins du filé est au moins de 2/1. 3.- Filé selon l'une des revendications 1 ou 2, caractérisé en ce que la proportion des composants grossiers du filé dans le mélange est comprise entre 25 et 50%. 4.- File selon l'une des revendications 1 à 3, caractérisé en ce que le composant grossier du filé possède une longueur pour laquelle ce composant n'est en soi pas filable. 5.- Filé selon l'une des revendications 1 à 4, caractérisé en ce que des composants grossiers, le cas échéant courts, du filé sont constitués par des déchets, en partie ou en totalité non filables, de l'industrie des fibres de filasse ou bien par un materiau de filature secondaire ou de second choix , et notamment des dechets de filature de lin et/ou des déchets de cardage et/ou des chutes de machines de traitement d'étoupe et/ou de la filasse et/ou de l'étoupe tamisée ou analogues. 6.- File selon la revendication 5, caractérise en ce que les fibres provenant des chutes utilisables d'une filature de lin ou des déchets de fibres de filasse ou bien des matières secondaires de filature ont une longueur de 3 à 20 mm et une finesse de 7 a 20 dtex. 7.- Procédé de fabrication d'un filé à plusieurs composants constitué à partir de fibres naturelles ou artificielles, par exemple synthetiques, ou de leur mélange, caractérisé en ce que, au cours du prétraitement dans le processus de filage, on réalise un mélange de fibres dans lequel au moins un des composants a une finesse plus faible et, le cas échéant, une plus courte longueur de fibres, le rapport entre les finesses des composants grossiers et fins du filé s'élevant au moins -a 2/1. 8.- Procédé selon la revendication 7, caractérisé en ce que, au cours de la formation du filé, on utilise une technologie de filage qui correspond a la mise en oeuvre indépendante des composants fins et, le cas échéant, longs du filé. 9.- Procede selon l'une des revendications 7 ou 8, caractérisé en ce que, au cours de la formation du file, on ajoute les composants grossiers du filé dans une proportion de 25 à 50% du mélange total ou bien on les transforme en filé par filage. 10.- Procédé selon l'une des revendications 7 à 9, caractérise en ce que, comme composants grossiers du filé, on utilise des fibres elementaires qui ne peuvent intrinsèquement pas être filées -par suite de leur longueur- avec la technologie classique de filage. 11.- Procedé selon l'une des revendications 7 à 10, caractérisé en ce que, comme composants grossiers, le cas échéant courts, du filé, on utilise en partie ou intégralement par exemple des déchets désagrégés provenant de l'industrie des fibres de filasse, ou bien des déchets secondaires de filature, par exemple des déchets de machines de conditionnement d'etoupe et/ou des matières non filables dans la technologie de filage comme par exemple de la filasse et/ou de l'étoupe tamisée avec des particules de raclage et/ou des déchets analogues. 12.- Procédé selon l'une des revendications 7 à 11, caractérisé en ce que, comme composants grossiers du filé, on utilise avantageusement du lin désagrégé et/ou des déchets de fibres provenant de l'industrie des fibres de filasse et/ou des déchets secondaires provenant de l'industrie des fibres de filasse ou analogue avec une finesse de 7 a 20 dtex.